(57)【要約】【課題】  滑り止め効果が有り、表面が柔らかな風合いで、意匠性にきわめて優れた発泡層を有するチューブ容器を提供する。【解決手段】  少なくとも胴部を形成する積層シートが熱可塑性樹脂からなる発泡層と紙と熱可塑性樹脂からなるチューブ容器であり、チューブ容器成形後、発泡層を加熱発泡させることにより表面に発泡層を持つことを特徴とするチューブ容器。【選択図】      図４
2006021816.tif 000002
【特許請求の範囲】
【請求項１】
少なくとも胴部の外面に発泡層を有することを特徴とするチューブ容器。
【請求項２】
少なくとも発泡層として表面に熱可塑性樹脂層と紙層、内面に熱可塑樹脂層とを有する積層シートによりなる胴部を有するチューブ容器。
【請求項３】
少なくとも発泡層として表面に熱可塑樹脂層と紙層、無機蒸着膜または金属膜、裏面に熱可塑樹脂層とを有する積層シートによりなる胴部を有するラミネートチューブ容器。
【請求項４】
少なくとも発泡層として表面に熱可塑樹脂層と紙層、裏面に熱可塑樹脂層とを有するチューブ容器用積層シートを使用し、そのチューブ容器用積層シート両端部の外周層である発泡層を構成する熱可塑性樹脂の面と内周面である熱可塑性樹脂層を重ね合わせその対向面をヒートシールして、胴部を構成し更に筒状胴の一方の開口部に肩部、口部からなる頭部を形成したのち、チューブ容器を加熱することにより表面の熱可塑性樹脂層を発泡させることを特徴とするラミネートチューブ容器の製造方法。
【請求項５】
発泡層として表面に熱可塑性樹脂層と紙層、裏面に熱可塑性樹脂層とを有する積層シートにより、該積層シートの裏面の熱可塑性樹脂層が内周層となるようにして形成されている筒状形成体からなるチューブ容器胴部において該筒状形成体の背張り部が前記積層シートの左、右の側線部同士の重ね合わせた重ね合わせ部からなり、かつ、該重ね合わせ部における筒状形成体の少なくとも内面側に貼着されている熱可塑性樹脂よりなるシールテープとで形成されていることを特徴とするラミネートチューブ容器。
【請求項６】
発泡層として表面に熱可塑性樹脂層と紙層、裏面に熱可塑性樹脂層とを有する積層シートにより、該積層シートの裏面の熱可塑性樹脂層が内周層となるようにして形成されている筒状形成体からなるチューブ容器胴部において該筒状形成体の背張り部が前記積層シートの左、右の側線部同士の重ね合わせた重ね合わせ部からなり、かつ、該重ね合わせ部における筒状形成体の少なくとも内面側に貼着されている際、シールテープで端面被覆しながら筒張りすることを特徴とするラミネートチューブ容器の製造方法。
【請求項７】
発泡層として表面に熱可塑性樹脂層と紙層、裏面に熱可塑性樹脂層とを有する積層シートにより、該積層シートの裏面樹脂層が内周層となるようにして形成されている筒状形成体からなるチューブ容器胴部において該筒状形成体の背張り部が前記積層シートの左、右の側線部同士の重ね合わせた重ね合わせ部からなり、かつ、該重ね合わせ部の内側側線部がスカイブヘミングされて形成されていることを特徴とするラミネートチューブ容器
【請求項８】
発泡層として表面の熱可塑性樹脂層と紙層、裏面の熱可塑性樹脂層とを有する積層シートによりなる胴部を有するにおいて、上記紙層を形成する紙材が６０ｇ／ｍ2〜２５０ｇ／ｍ2であることを特徴とするラミネートチューブ容器。
【請求項９】
紙層と表面の熱可塑性樹脂層の間に表面の熱可塑性樹脂層に用いた材料より高融点の樹脂材料を含むインキで印刷を形成することにより部分的に発泡を抑制したチューブ容器
【発明の詳細な説明】
【技術分野】
【０００１】
本発明は、主としてペースト状物を内填させるチューブ容器に関するもので、特に容器表面に発泡層を持ち滑り止め効果があり、柔らかな風合いを持ち意匠性に優れたチューブ容器及びその製造方法を提供する。
【背景技術】
【０００２】
ラミネートチューブ容器は、積層シート１０による筒状形成体からなる胴部1と該胴部の一方の端部に対して射出成形または圧縮成形によって形成される熱可塑性樹脂製の頭部７とで形成されている。（図１）
【０００３】
前述の積層シートによるチューブ容器胴部には、（図２）に示されるように、該積層シート１０の一方の側辺部１１と他方の側辺部１２とを上，下に重ねわせ、積層シート１０の表面層１３と裏面層１４とを接着することにより重ね合わせ貼りして得られる筒状成形体が利用されている。
【０００４】
かかる筒状成形体からなるチューブ容器胴部1においては、該胴部1の接着部３（背張り部）の接着強度を高めるために、積層シート１０の表面層１３と裏面層１４とを同一の樹脂層で形成している。また、積層シート１０の側辺部同士の接着部３において、特に筒状成形体の内周面側に位置する積層シートの端面が露出することのないように、すなわち、積層シート中の金属箔がチューブ容器内の内填物と接するのを避けるために、筒状成形体を得る際の熱溶着工程で、前述において、積層シートの裏面層１２をなすヒートシーラント層が流動して積層シートの端面が完全に被覆され得るように、高度の熱流動性を有する樹脂例えばポリエチレン樹脂が積層シートにおけるヒートシーラント層１４として利用されている。
【０００５】
しかるに、前記熱流動性の高いポリエチレン樹脂等によるヒートシーラント層は、独特の質感を有している。従って、積層シートを用いた筒状形成体を胴部として持つチューブ容器はいずれものっぺりとした独特の質感を持ち変化に乏しい。一般に、このような積層シート印刷により柄層を入れる場合には、表面樹脂層を形成する樹脂フィルム裏面にグラビア印刷方式などにより絵柄層を形成し、ついで中間層、内面樹脂層等を形成する素材とを積層し、更に筒状胴部，頭部を形成しチューブ容器を製造することから、絵柄表面をポリエチレン樹脂等によるヒートシーラント層が被うことになり、よりいっそう質感の変化に乏しい印象を与える。
【０００６】
これに対して特許文献１には表面に美麗な印刷模様等を形成し得るラミネートチューブ容器を開示しているが、質感までも大きな変化を与えるものではなかった。また、特許文献２においては発泡紙カップとして滑り止め効果が有り、デザイン的に独特な風合いを持つ発泡紙カップを開示しているが、チューブ容器のように長時間内容物を保持する容器の素材として応用することは、困難である。
【特許文献１】特開２００２−８７４４５号公報
【特許文献２】特開平９−１４２４３５号公報
【発明の開示】
【発明が解決しようとする課題】
【０００７】
本発明の目的は、チューブ容器の内填物の保存性能を維持しつつ、滑り止め効果が有り、表面が柔らかな風合いで、意匠性にきわめて優れた発泡層を有するチューブ容器とその製造方法を提供する。
【課題を解決するための手段】
【０００８】
上記の課題を解決するために第一の発明は少なくとも胴部1の外面に発泡層２を有することを特徴とするチューブ容器である。
【０００９】
第２の発明は少なくとも発泡層として表面１３に熱可塑性樹脂層１５と紙層１６、裏面１４に熱可塑樹脂層１８とを有する積層シート１０によりなる胴部１を有するチューブ容器である。（図４）
【００１０】
第３の発明は、少なくとも発泡層として表面１３に熱可塑樹脂層１５と紙層１６、無機蒸着膜または金属膜、裏面１４に熱可塑樹脂層１８とを有する積層シート１０によりなる胴部１を有するラミネートチューブ容器である。
【００１１】
第４の発明は、少なくとも発泡層として表面１３に熱可塑樹脂層１５と紙層１６、裏面１４に熱可塑樹脂層１８とを有するチューブ容器用積層シート１０を使用し、そのチューブ容器用積層シート両端部の外周層である発泡層を構成する熱可塑性樹脂の面と内周面である熱可塑性樹脂層を重ね合わせその対向面をヒートシールして、胴部１を構成し更に筒状胴の一方の開口部に肩部６、口部５からなる頭部７を形成したのち、チューブ容器を加熱することにより表面の熱可塑性樹脂層１５を発泡させることを特徴とするラミネートチューブ容器の製造方法である．
【００１２】
第５の発明は、発泡層として表面１３に熱可塑性樹脂層１５と紙層１６、裏面１４に熱可塑性樹脂層１８とを有する積層シート１０により、該積層シートの裏面１４の熱可塑性樹脂層１８が内周層となるようにして形成されている筒状形成体からなるチューブ容器胴部において該筒状形成体の背張り部が前記積層シートの左、右の側線部１１,１２同士の重ね合わせた重ね合わせ部からなり、かつ、該重ね合わせ部における筒状形成体の少なくとも内面側に貼着されえている熱可塑性樹脂からなるシールテープ２０とで形成されていることを特徴とするラミネートチューブ容器である。（図２）
【００１３】
第６の発明は、発泡層として表面１３に熱可塑性樹脂層１５と紙層１６、裏面１４に熱可塑性樹脂層１８とを有する積層シート１０により、該積層シート１０の裏面１４の熱可塑性樹脂層１８が内周層となるようにして形成されている筒状形成体からなるチューブ容器胴部において該筒状形成体の背張り部３が前記積層シートの左、右の側線部１１,１２同士の重ね合わせた重ね合わせ部からなり、かつ、該重ね合わせ部における筒状形成体の少なくとも内面側に貼着されている際、シールテープ２０で端面被覆しながら筒張りすることを特徴とするラミネートチューブ容器の製造方法である。
【００１４】
第７の発明は、発泡層として表面１３に熱可塑性樹脂層１５と紙層１６、裏面１４に熱可塑性樹脂層１８とを有する積層シート１０により、該積層シートの裏面熱可塑性樹脂層１８が内周層となるようにして形成されている筒状形成体からなるチューブ容器胴部１において該筒状形成体の背張り部３が前記積層シートの左、右の側線部１１,１２同士の重ね合わせた重ね合わせ部からなり、かつ、該重ね合わせ部の内側側線部１２がスカイブヘミングされて形成されていることを特徴とするラミネートチューブ容器である。（図３）
【００１５】
第８の発明は、発泡層として表面１３の熱可塑性樹脂層１５と紙層１６、裏面１４の熱可塑性樹脂層１８とを有する積層シート１０によりなる胴部１を有するにおいて、上記紙層１６を形成する紙材が６０ｇ／ｍ2〜２５０ｇ／ｍ2であることを特徴とするラミネートチューブ容器である。
【００１６】
第９の発明は、紙層１６と表面１３の熱可塑性樹脂層１８の間に表面１３の熱可塑性樹脂層１５に用いた材料より高融点の樹脂材料を含むインキで印刷を形成することにより部分的に発泡を抑制したチューブ容器である。
【発明の効果】
【００１７】
本発明によるチューブ容器は少なくとも胴部の外面に発泡層を有することにより、発泡層の凹凸によりぬれた手で扱うことが多いチューブ容器に対して滑り止めの効果があり、特にチューブ容器より内填物を搾り出す際に胴部を指で圧迫する際にすべりを生じることなく非常に絞り出しやすくなる。
【００１８】
また、表面に柔らかな風合いの発泡層２を有することから、意匠性に優れ、デザインの幅も広がり、店頭に展示された際にも、質感に変化のないチューブ容器の中においてまったく質感を事にすることから、非常に注目を集めやすく、購買促進効果が期待できるものである。
【００１９】
第２の発明は、ラミネートチューブ容器において、表面１３に発泡層を付与するための胴部形用積層材料の材料層構成である。つまり、発泡層として機能する表面１３の熱可塑性樹脂層１５と紙層１６は加熱処理によって紙層１６に有る水分が水蒸気となり膨張することにより、熱により軟化した表面の熱可塑性樹脂層１５に気泡を生じる。これにより表面に発泡層を形成する効果を生じる。同時に表面１３の熱可塑性樹脂層１５は筒張りの際のシーラント層の役割も果たす。
【００２０】
裏面１４の熱可塑性樹脂１８は筒張りの際のシーラント層として働くと共に、内填物保持する機能を有し内填物の保存性を維持する効果を奏する。これは最低限必要な層構成を定義するもので、要求される機能において、中間層１７として更に材料が積層されるのを妨げるものではない。
【００２１】
第３の発明は第２の発明において更に内容物保存性を向上させうるラミネートチューブ容器において、表面に発泡層を付与するための胴部形用積層材料の材料層構成である。中間層１７の一部として無機蒸着膜または金属膜を追加することにより特にバリア性の向上に効果が有る。
【００２２】
第４の発明は、第２の発明、第３の発明の材料を使用して第１の発明である、表面に発泡層を有するチューブ容器を作成するにあたり、そのチューブ容器用積層シート１０両端部の外周層である熱可塑性樹脂１５の面と内周面である熱可塑性樹脂層１８を重ね合わせその対向面をヒートシールして、胴部１を構成し更に筒状胴の一方の開口部に肩部６、口部５からなる頭部７を形成したのち、チューブ容器を加熱することにより表面の熱可塑性樹脂層１５を発泡させることを特徴とするラミネートチューブ容器の製造方法である。
【００２３】
チューブ容器に成形した後に過熱により表面層を発泡層とすることにより背張り部３などの接合部を脆弱な発泡層を介する前に接合することにより確実に堅牢な接合をすることができるという効果を生じる。また、発泡したシートはすべり抵抗が大きく、チューブを成形する装置に投入する際にはすべり不良を生じ、効率の低下、生産設備の再調整を行う必要がある。しかしながら、本発明においては、チューブ成形までは積層シートは、通常工程での積層シート材のすべりと大きく変わるところは無く、通常のラミチューブ生産設備を大きな調整無く使用でき、生産性の低下も生じない効果を奏する。
【００２４】
第５、第６の発明はラミチューブの胴部１を成す筒状形成体の背張り部３が前記積層シート１０の左、右の側線部１１,１２同士の重ね合わせた重ね合わせ部からなり、かつ、該重ね合わせ部における筒状形成体の少なくとも内面側に貼着されえている熱可塑性樹脂よりなるシールテープ２０とで形成されていることを特徴とするラミネートチューブ容器及びその製造方法である。(図2)
【００２５】
前記積層シートによって形成されているチューブ容器胴部１は、積層シート１０における一側辺部１１上に他側辺部１２を重ね、一側辺部１２の表面樹脂層１５と他側辺部１１の裏面樹脂層１８とを溶着させて形成される容器胴貼り部たる背貼り部３において、容器内面側に位置する積層シートの側辺部１２の端面がチューブ容器内の内填物と接触する。
【００２６】
このため、積層シート中に例えばアルミニウム箔やガスバリア層としてのエチレン−ビニルアルコール共重合体樹脂層等が積層されている場合には、これらの層が内填物と接触することによリ、内填物の品質を低下させたり、あるいは、積層シートのガスバリアを低下させる等の弊害が発生する。
【００２７】
すなわち、チューブ容器胴部１を形成している積層シート１０中にアルミニウム箔が積層されている場合には、チューブ容器胴部内に酸またはアルカリ性物質が充填されると、容器胴部の内面側に位置する積層シートの側辺部１２の端面に露出しているアルミニウムがチューブ容器内の内填物中に溶出し、内填物の風味を損なう。
【００２８】
また、積層シート中の紙層１６が積層シート１０の側辺部１２端面に露出している、もしくは、裏面１４の熱可塑性樹脂層１８による被覆が不十分であると、チューブ内填物に含まれる溶剤、水分などの浸透により膨潤したり、剥離を生じるなどの不具合を生じる。
【００２９】
また、チューブ容器胴部を形成している積層シート中にエチレン−ビニルアルコール共重合体樹脂層が積層されている場合には、容器胴部の内面側に位置する積層シートの側辺部の端面に露出しているエチレン−ビニルアルコール共重合体樹脂層がチューブ容器胴部内の水分を吸収し、積層シートのガスバリア性の機能が損なわれる。
【００３０】
さらに、積層シート中にポリオレフィン樹脂層が積層されている場合には、チューブ容器胴部内に例えばフレーバー成分のような浸透性の高い物質を含有する内填物が充填されると、この高浸透性物質がポリオレフィン樹脂層に吸収，吸着され、内填物の品質を劣化させる等の欠点を有する。
【００３１】
このため、［図２］に示されるように、積層シート１０による筒状成形体の胴貼り部３の形成の際に、筒状成形体の内周面層となるヒートシール用樹脂層１８の流れにより、積層シートの端面を前記ヒートシール用樹脂層１８を形成している樹脂によって被覆するようにしているが、特に、溶融温度が高く熱溶融時の流動性の小さい樹脂、例えば、ガスバリア性に優れたヒートシール用樹脂としてニトリル系樹脂等をヒートシール用樹脂層として利用した場合には、積層シートの端面を該ヒートシール用樹脂で完全には被覆し得ない場合がしばしば発生する。
【００３２】
また、積層シート１０における一側辺部１２上に他側辺部１１を重ね、一側辺部１２の表面の熱可塑性樹脂層１５と他側辺部１１の裏面の熱可塑性樹脂層１８とを溶着させて形成される背貼り部３を有する筒状成形体は、背貼り部の厚さが厚くなっており、該部分に段差を生じている。このため、密封チューブ容器を得る際のエンドシール部４の形成が不安定になる。
【００３３】
これに対して本発明は、特に、溶融温度が高く、熱溶融時の流動性の小さい樹脂をヒートシール用樹脂層として利用している積層シートによって筒状成形体を成形する場合においても、チューブ容器胴部の背貼り部において、チューブ容器胴部を形成している積層シートの端面がチューブ容器内に露出することが無く、内填物の品質保持特性に対して優れた性質を有するチューブ容器胴部1を提供する。（図２）
【００３４】
また、発泡層を介しない裏面１４の熱可塑性樹脂層１８同士を融着することから背張り部の接着強度を増す効果も期待できる。
【００３５】
第７の発明はチューブ容器胴部において該筒状形成体の背張り部が前記積層シートの左１１、右１２の側線部同士の重ね合わせた重ね合わせ部からなり、かつ、該重ね合わせ部の内側側線部１２がスカイブヘミングされて形成されていることを特徴とするラミネートチューブ容器であり、積層シート端部が内部に露出することを防止するという点で前記シールテープと類似の効果を生じる。（図３）
【００３６】
つまり、第５の発明同様に背張り部３のチューブ内面に積層シート１０の端部露出しすることを防止し、積層シート１０を構成する紙層１６の膨潤や剥離を防止しする効果を奏し、金属膜が背張り部より内填物の湿潤や侵食を受けるのを防止する効果を生じ。また、積層シートの端部露出し紙層や金属膜が背張り部より成分が溶出するのを防止する効果を生ずる。これによって内容物の長期保存性に効果を奏する。
【００３７】
第８の発明は積層シート１０の紙層１５の厚みを規定することにより、チューブ容器としての適切な固さを担保し、内填物を適切な力で押出すことができる効果を奏する。また、紙層が薄すぎることにより表面の発泡層の発泡不良を確実防止するという効果を奏する。
【００３８】
第９の発明は、紙層と表面の熱可塑性樹脂層の間に表面の熱可塑性樹脂層に用いた材料より高融点の樹脂材料を含むインキで印刷を形成することにより部分的に発泡を抑制することにより、発泡部と非発泡部を自在にコントロールすることができ、意匠、デザインによりバリエーションをできるという効果を奏する。また、背張り部やエンドシール部を非発泡部とすることで該背張り部や該エンドシール部の発泡によるシール強度低下を防止することが可能となり、ラミチューブ容器の堅牢性効果を奏する。
【００３９】
従って、これらの発明を適宜組み合わせることにより、現在までの材料構成、製造方法では実現が困難であった表面に発泡層を有し、意匠性、デザインに優れたチューブ容器を実現すると共に、保存性、生産性についても従来のラミチューブと比較して遜色のない表面に発泡層を有するチューブ容器を実現したものである。
【発明を実施するための最良の形態】
【００４０】
本発明の発泡表面を有するチューブ容器とその製造方法において紙層１５を形成する際に使用する紙は、坪量が６０〜２００ｇ／m2更に好ましくは８０〜１２０ｇ／ｍ2の範囲が、好ましい。また、この紙の含水率が重要で、３〜１０％の範囲が好ましい。できれば、５〜８％の範囲で安定させることがより好ましい。
【００４１】
紙の中の水分を蒸発させ、その蒸気圧の力で表面の熱可塑性樹脂層を発泡させるというのが原理となっている。このため、含水率が少なすぎると発泡が阻害され、発泡不良や、発泡の不均一を招く。また、含水率が多すぎると、紙層１５の層内強度の低下を招き、積層シート１０の作成時に紙層１５での剥離や浮きを生じる。
【００４２】
坪量が６０ｇ／ｍ2以下となると発泡させるに充分な水分の量が得られず、安定な発泡層が得られない。ある程度の含水率のばらつきを考慮すると均質な発泡層を得るためには８０ｇ／ｍ2以上の坪量が必要となる。
【００４３】
また、チューブ容器として使用するためには内填物を押出すために柔軟性が必要となる。坪量２００ｇ／ｍ2以上となるとチューブ内填物を押出すことは非常に困難となるため坪量は２００ｇ／ｍ2以下である必要がある。また、内填物を使い切ることを考慮すると内填物の絞り出しに良好な柔軟性を得るためには、坪量１２０ｇ／ｍ2以下が良好であった。材料的には紙カップ用原紙が好適に流用できる。
【００４４】
印刷層は、基材の紙層４の表面、あるいは発泡ムラを抑制する目的で任意に設けられる透明ニス層の上に施される。この印刷層は、部分的に着色インキで印刷される場合と、全面的に着色インキで印刷される場合とがある。印刷の位置、印刷面積の大小、印刷の方法、使用されるインキなどは、従来公知の技術を適宜選択して用いることができる。
【００４５】
この際に印刷するインキを発泡層を形成する表面１３の熱可塑性樹脂層１５に使用した材料よりも高融点の材料を用いることにより、該高融点の材料を用いたインキで印刷した部分のみ発泡のための加熱処理に際して発泡を抑制することができる。このような発泡抑制インキの材料としては、例えば硝化綿、ポリアミド樹脂、ポリ塩化ビニル樹脂,アクリル樹脂、ケトン樹脂などのいずれかの樹脂の少なくとも一種類を使用する。発泡抑制インキは有色でも、無色でも良い。印刷でのインキ塗布量は通常あるいは通常以上がよく、乾燥後で３〜５μｍの厚さが好ましい。
【００４６】
透明ニス層は、基材の紙層１６の表面、あるいは印刷層の上に必要に応じて設けられる。この透明ニス層は、発泡が充分でムラが無く、全体的に均一とする効果がある。
透明ニスを塗布する方法は、主に印刷で行われる。中でも、グラビア印刷による方法が好ましい。他にもコーティングによる方法もある。使われる透明ニスの組成は、体質顔料を含んだ合成樹脂が主成分となっている。合成樹脂としては、硝化綿、ポリウレタン樹脂、ポリアミド樹脂、ポリ塩化ビニール樹脂、アクリル樹脂、そしてこれらを混合した樹脂などを用いることができる。また、体質顔料としては、酸化チタン、炭酸カルシウム、炭酸マグネシウム、そしてこれらの混合物などを用いることができる。溶媒、あるいは希釈溶剤としては、トルエン、酢酸エチル、メチルエチルケトン、イソプロピルアルコールなどを用いることができる。塗布量は、塗布後の乾燥状態で２〜３ｇ／ｍ2 が好ましい。
【００４７】
前述のように、この透明ニス層と印刷層の順序は、何れの場合も可能である。一つには、印刷の後に透明ニスが塗布される。二つには、紙層１６に透明ニスを塗布した上に印刷する方法も使われる。この場合、透明ニスの塗布により、紙の表面の平滑性が向上し、印刷適性が良くなる。さらに、印刷層の印刷が施されていない部分に透明ニスを塗布することもできる。いずれの場合でも、加熱後の発泡層の厚さは均一になる。
【００４８】
本発明で使用する熱可塑性樹脂を構成する材料としては、前述のように、本発明にかかるチュ−ブ容器用包材を丸めてその重合端部を溶着して筒状胴部を製造することから、加熱により溶融して相互に融着することができることが望ましいものである。裏面ポリオレフィン系樹脂層を構成する材料としては、熱によって溶融し相互に融着し得るものであればよく、例えば、低密度ポリエチレン（ＬＤＰＥ）、中密度ポリエチレン（ＭＤＰＥ）、高密度ポリエチレン（ＨＤＰＥ）、直鎖状（線状）低密度ポリエチレン（ＬＬＤＰＥ）、ポリプロピレン、エチレン−酢酸ビニル共重合体、アイオノマ−樹脂、エチレン−アクリル酸エチル共重合体、エチレン−アクリル酸共重合体、エチレン−メタクリル酸共重合体、エチレン−プロピレン共重合体、メチルペンテンポリマ−、ポリエチレン若しくはポリプロピレン等のポリオレフィン系樹脂をアクリル酸、メタクリル酸、マレイン酸、無水マレイン酸、フマ−ル酸、イタコン酸、その他等の不飽和カルボン酸で変性した酸変性ポリオレフィン系樹脂、ポリ酢酸ビニル系樹脂、ポリエステル系樹脂、ポリ塩化ビニール樹脂、ポリスチレン系樹脂、その他等の樹脂の１種ないしそれ以上からなる樹脂を使用することができる。
【００４９】
更に、本発明において、上記の熱可塑性樹脂層を構成する材料として、前述の熱可塑性樹脂層を構成する材料と同様に、メタロセン触媒（シングルサイト触媒）を使用して重合したエチレン−α・オレフィン共重合体を使用することができる。上記のメタロセン触媒を用いて重合したエチレン−α・オレフィン共重合体としては、例えば、二塩化ジルコノセンとメチルアルモキサンの組み合わせによる触媒等のメタロセン錯体とアルモキサンとの組み合わせによる触媒、すなわち、メタロセン触媒を使用して重合してなるエチレン−α・オレフィン共重合体を使用することができる。メタロセン触媒は、現行の触媒が、活性点が不均一でマルチサイト触媒と呼ばれているのに対し、活性点が均一であることからシングルサイト触媒とも呼ばれているものである。具体的には、三菱化学株式会社製の商品名「カ−ネル」、三井石油化学工業株式会社製の商品名「エボリュ−」、米国、エクソン・ケミカル（ＥＸＸＯＮ ＣＨＥＭＩＣＡＬ）社製の商品名「エクザクト（ＥＸＡＣＴ）」、米国、ダウ・ケミカル（ＤＯＷＣＨＥＭＩＣＡＬ）社製の商品名「アフィニティ−（ＡＦＦＩＮＩＴＹ）、商品名「エンゲ−ジ（ＥＮＧＡＧＥ）」等のメタロセン触媒を用いて重合したエチレン−α・オレフィン共重合体を使用することができる。
【００５０】
この熱可塑性樹脂層は、印刷および透明ニスが施された基材の紙層１６の表面１３と積層シート10裏面１４の両面に積層される。積層する方法には、樹脂を熱溶融して塗布する押し出しコーティング法、あるいはフィルムになったものを貼り合わせるラミネート法などがある。発泡層となる表面の熱可塑性樹脂層１５の厚さは、１５〜５０μの範囲が好ましい。厚すぎても、薄すぎても発泡しにくくなる。一方、裏面の熱可塑性樹脂層（裏）７の厚さは、特に限定されない。ただ、裏面を発泡させずに、表面だけを発泡させるために、裏面からの水蒸気の蒸発を防ぐ方法として、紙層１６と裏面１４の熱可塑性樹脂層１８の間にアルミニウム箔などの層を設けるか、あるいは裏面の熱可塑性樹脂層１８は表面の熱可塑性樹脂層１５より軟化点の高い熱可塑性樹脂を使う。例えば、ポリエチレン樹脂の場合、軟化点の高い高密度ポリエチレン樹脂を裏面の熱可塑性樹脂として用いることができる。
【００５１】
次に本発明のラミネートチューブの胴材となる積層シート１０に適用される中間層の一部としての無機酸化物膜は酸素ガス、水蒸気などのガスバリア性を必要とする際に使用されるフィルム原反に蒸着する形で用いられ、金属薄膜、や金属箔も同様の目的で使用される。チューブ容器のない填物により、ガスバリア性がそれほど要求されない場合や、積層シートにガスバリア性の高いポリ塩化ビニリデン系の樹脂フィルムやエチレン−ビニルアルコール共重合体樹脂層等を使用した場合には無くても構わない。
【００５２】
本発明に用いられる無機酸化膜及び金属薄膜は、プラズマ化学気相成長法、真空蒸着法、スパッタリング法、イオンプレ−ティング法、イオンクラスタ−ビ−ム法等の物理気相成長法（Ｐｈｙｓｉｃａｌ Ｖａｐｏｒ Ｄｅｐｏｓｉｔｉｏｎ法、ＰＶＤ法）を用いて形成することができる。本発明において、具体的には、金属の酸化物を原料とし、これを加熱して樹脂のフィルムの上に蒸着する真空蒸着法、または、原料として金属または金属の酸化物を使用し、酸素を導入して酸化させて樹脂のフィルムの上に蒸着する酸化反応蒸着法、更に酸化反応をプラズマで助成するプラズマ助成式の酸化反応蒸着法等を用いて無機酸化物の非結晶の薄膜を形成することができる。上記において、蒸着材料の加熱方式としては、例えば、抵抗加熱方式、高周波誘導加熱方式、エレクトロンビ−ム加熱方式（ＥＢ）等にて行うことができる。
【００５３】
本発明において、上記の無機酸化物の蒸着膜としては、基本的には、金属の酸化物を蒸着した薄膜であれば使用可能であり、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の金属の酸化物の蒸着膜を使用することができる。而して、好ましいものとしては、ケイ素（Ｓｉ）、アルミニウム（Ａｌ）等の金属の酸化物の蒸着膜を挙げることができる。而して、上記の金属の酸化物の蒸着膜は、ケイ素酸化物、アルミニウム酸化物、マグネシウム酸化物等のように金属酸化物として呼ぶことができ、その表記は、例えば、ＳｉＯX 、ＡｌＯX 、ＭｇＯX 等のようにＭＯX （ただし、式中、Ｍは、金属元素を表し、Ｘの値は、金属元素によってそれぞれ範囲が異なる。）で表される。また、上記のＸの値の範囲としては、ケイ素（Ｓｉ）は、０〜２、アルミニウム（Ａｌ）は、０〜１．５、マグネシウム（Ｍｇ）は、０〜１、カルシウム（Ｃａ）は、０〜１、カリウム（Ｋ）は、０〜０．５、スズ（Ｓｎ）は、０〜２、ナトリウム（Ｎａ）は、０〜０．５、ホウ素（Ｂ）は、０〜１、５、チタン（Ｔｉ）は、０〜２、鉛（Ｐｂ）は、０〜１、ジルコニウム（Ｚｒ）は０〜２、イットリウム（Ｙ）は、０〜１．５の範囲の値をとることができる。上記において、Ｘ＝０の場合、完全な金属である。また、Ｘの範囲の上限は、完全に酸化した値である。本発明において、一般的に、ケイ素（Ｓｉ）、アルミニウム（Ａｌ）以外は、使用される例に乏しく、ケイ素（Ｓｉ）は、１．０〜２．０、アルミニウム（Ａｌ）は、０．５〜１．５の範囲の値のものを使用することができる。本発明において、上記のような無機酸化物の蒸着膜の膜厚としては、使用する金属、または、金属の酸化物の種類等によって異なるが、例えば、５０〜４０００Å位、好ましくは、１００〜１０００Å位の範囲内で任意に選択して形成することが望ましい。また、本発明においては、無機酸化物の蒸着膜としては、使用する金属、または、金属の酸化物としては、１種または２種以上の混合物で使用し、異種の材質で混合した無機酸化物の蒸着膜を構成することもできる。
【００５４】
本発明に置けるラミチューブの胴部を形成する積層シートとしては、少なくとも表面に発泡層として熱可塑樹脂層と紙層、裏面に熱可塑樹脂層とを有することのみが条件であり、内填物の成分により保存性を確保するために、中間層としてこの間に例えば、「ポリエチレン樹脂層／ポリエチレンテレフタレート樹脂層／アルミニウム箔等の金属箔層／ポリエチレン樹脂層」、「ポリプロピレン樹脂層／ポリエチレンテレフタレート樹脂層／アルミニウム箔等の金属箔層／ポリプロピレン樹脂層」、「ポリエチレン樹脂層／エチレエン−ビニルアルコール共重合体樹脂層／ポリエチレン樹脂層」「ポリエチレン樹脂層／無機酸化物蒸着ポリエチレンテレフタレート樹脂層／ポリエチレン樹脂層」、「ポリプロピレン樹脂層／無機酸化物蒸着ポリエチレンテレフタレート樹脂層／ポリプロピレン樹脂層」、等の一般的なラミネートチューブに用いられる積層構成を含む積層構造を表面の発泡層を成す熱可塑性樹脂と紙層、裏面熱可塑性樹脂層との間に中間層として一部または全部を含ませることもできる。
【００５５】
前記チューブ容器胴部の背貼り部３において、少なくともチューブ容器胴部内面側に貼着される熱可塑性樹脂よりなるシールテープ２０は、溶着特性を有する樹脂で形成されており、背貼り部の形成工程において、積層シート１０の一側辺部１２の端面と他側辺部１１の端面とを重ね合わせる際に所定に位置に接当され、重ね合わせ部において少なくともチューブ容器胴部内面側に貼着，積層される。（図２）
【００５６】
本発明のチューブ容器胴部1は、積層シート１０の一側辺部１２の端面と他側辺部１１の端面との重ね合わせ部において、容器胴部内面側に熱可塑性樹脂よりなるシールテープ２０が貼着されていれば十分であるが、容器胴部外面側にも同様に熱可塑性樹脂よりなるシールテープが貼着されていれば、背貼り部により良好なシール性が得られる。
【００５７】
また、前述の背貼り部３に貼着される熱可塑性樹脂よりなるシールテープ２０は、単層の樹脂テープであってもあるいは積層構成による樹脂テープであっても良く、少なくともチューブ容器胴部を形成する積層シート１０の裏面樹脂層１８に接当する側の熱可塑性樹脂よりなるシールテープの面と、該積層シートの裏面樹脂層１８とが同一の樹脂で形成されている場合には、熱可塑性樹脂よりなるシールテープ２０と積層シートの裏面樹脂層１８との間の溶着が極めて良好に行なえる。
【００５８】
熱可塑性樹脂よりなるシールテープ２０の貼着は、積層シート１０の一側辺部１２の端面と他側辺部１１の端面とを突き合わせた突き合わせ部を形成するに先立って、１側辺部９の端面と他側辺部１０の端面とを重ね合わせた重ね合わせ部に相当するチューブ容器胴部の内面側の位置に、厚さ５０μ，幅８ｍｍの裏面の熱可塑性樹脂と同一の材料からなるシールテープ２０を挿入した上で、前述の背貼り部３を形成する加熱により積層シート１０の裏面樹脂層１８に溶着させることによって行なった。
【００５９】
また、前記チューブ容器胴部の背張り部３において、少なくても重ね合わせ部の内側となる側辺部１２端部はスカイブヘミング加工を施すことができる。胴部材背張り部３では、両側縁部同志を貼り合せて背貼り部分を形成して筒状の胴部材とした時に、内側となる側縁部１２の端面が内容物の液体と直に接する状態となり、液体が端面から紙層を伝わって紙の強度を弱め、さらには、内容物の液体が漏れ出すことがあるため、それらを防ぐために内側となる側縁部をスカイブヘミング加工を施すことが行なわれている。
【００６０】
このスカイブヘミング加工は、図３−（１）（２）に示すように、胴部背張り部３の両側縁部を重ねて貼り合せた胴貼り部分の内側になるスカイブヘミング加工前の側縁部１２の端辺から略２／３に当たる削り領域Ｒの部分を積層体の厚みの半分だけ表側からスカイブ（削り取り）することによって薄肉部Ｓを形成し、薄肉部Ｓの幅の中間に押し罫で形成された中央線によって図３−（３）に示すようにヘミング（折り返し）して接着する加工である。このスカイブヘミング加工を施すことにより元の厚みと略同じ厚みとした上で、スカイブヘミング加工を施こした側縁部１２を内側にして、胴部材の両側縁部同志を重ねて背貼り部分３とした筒状の胴部材１とすることにより、ラミチューブ胴部の内面に紙層１６の端面が露出しないようにしている。
【００６１】
本発明の発泡層を有するラミネートチューブの製造方法は、発泡層として表面１３に熱可塑樹脂層１５と紙層１６を形成し裏面にシーラント層としての熱可塑性樹脂層１８を形成した積層シート１０を製造し、該積層シート１０を打ち抜き加工してブランク板を製造する。この際、必要に応じて紙層に印刷を施しても良い。
【００６２】
本発明のラミネートチューブ容器及びその製造方法において、積層シート１０による筒状成形体には、この種のラミネートチューブ容器の胴部１に利用されている積層シート１０に用いられる層構成を紙層１６と裏面の熱可塑性樹脂層１８の間の中間層１７に持っても良いし、また、一部共通化できる層構成は共通化してとりこんでもよい。筒状成形体に成形される積層シート中には、通常、アルミニウム箔のような金属箔が積層されているが、積層シート中やブローチューブ中に例えばエチレン−ビニルアルコール共重合体樹脂層のようなガスバリア性に優れた樹脂層が積層されている場合には、金属箔は必ずしも必要ではない。
【００６３】
なお、筒状成形体に成形される紙層１６と裏面の熱可塑性樹脂層１８の間の中間層１７としては、例えば、「ポリエチレン樹脂層／ポリエチレンテレフタレート樹脂層／アルミニウム箔等の金属箔層／ポリエチレン樹脂層」、「ポリプロピレン樹脂層／ポリエチレンテレフタレート樹脂層／アルミニウム箔等の金属箔層／ポリプロピレン樹脂層」、「ポリエチレン樹脂層／エチレエン−ビニルアルコール共重合体樹脂層／ポリエチレン樹脂層」、等の積層構成利用され、これらの積層シートの作製にあたっては、従来よりの一般的なラミネートチューブに使用する積層シートの製造と何ら代わるところはない。
【００６４】
ついでブランク板を、マンドレルを利用して一方の側辺部１２と他方の側辺部１１とを重ね合わせて筒状に成形し、該重ね合わせ部における積層シートの裏面層と表面層とをヒートシールすることによって筒状成形体を得た。ヒートシールする方法としては、例えばバーシール、回転ロールシール、ベルトシール、インパルスシール、高周波シール、超音波シール、火炎シールなど公知の方法で行うことができる。
【００６５】
次に該筒状胴部の上方に例えば高密度ポリエチレンなどを射出成形法、圧縮成形法その他の成形法で形成溶着して、肩部６及び口部５などからなる頭部７を形成し、ついで頭部７を構成する口部５に別途例えばポリプロピレン系樹脂などを使用して射出成形法で製造したキャップを取り付ける。
【００６６】
上記で製造したチューブ容器の下端部４の開口部から内填物を充填し、ついでその開口部をヒートシールしてエンドシール部を形成し発泡層形成のための熱処理を行って本発明にかかるチューブ容器を作成することができる。
【００６７】
発泡層形成のための加熱方法としては、熱風、赤外線、遠赤外線、マイクロ波、高周波などを使うことができる。静置して加熱する方法、あるいはコンベアーにより送りながら加熱する方法がある。加熱条件としては、温度が１００〜２００°Ｃの範囲が好ましく、時間としては、１０秒〜５分の範囲が好ましい。
【００６８】
以下本発明のチューブ容器及びその製造方法の具体的な構成を実施例を以って説明する。
【実施例１】
【００６９】
〔１〕「積層シートの製造」（層構成は図5の（１）参照）
（１）坪量１５０ｇ／ｍ２のカップ原紙（グレード：王子製紙製）の表面（平滑面に）ニトロセルロース系インクＫＡＭ：インクテック製にてグラビア印刷にて美麗な絵柄表示を印刷した。
（２）しかるのち片面にシリカ蒸着されたポリエチレンテレフタレートフィルム（ＰＥＴ）テックバリヤＨ（三菱樹脂製）に直鎖状低密度ポリエチレンフィルム（ＳＲＷＮ：大日本脂製）のコロナ処理面を２液反応型ウレタン接着剤（Ａ５１５／Ａ１２：三井武田ケミカル製）にてコート量４ｇ／ｍ２にてドライラミネート法にて貼合し、５０℃にて７２時間エージングした。
（３）しかる後印刷された紙（１）と（２）直鎖状低密度ポリエチレンフィルム面をＬＤＰＥ（ミラソン１１Ｐ：三井化学）２０ミクロンにて押しだしラミネート法にて貼りあわせた。紙面にはインラインでコロナ放電処理を施した。
（４）（３）でラミネートした原反のポリエチレンテレフタレートフィルム（ＰＥＴ）面に２液硬化型のウレタン系アンカーコート剤をコート量３ｇ／ｍ２にて塗布し、中密度ポリエチレンフィルムを低密度ポリエチレン（ミラソン１１Ｐ：三井化学）にて押出しラミネート法で貼り合わせた。
（５）（６）の原反の紙印刷面に低密度ポリエチレン３０ミクロンを押出しコーティングした。      
【００７０】
〔２〕「チューブ容器の製造」
（１）〔１〕にて作製したシートをチューブ胴部の円周幅に重ね合わせ分を足した寸法にスリットした巻取りを作製し、これをマンドレルに巻きつけて一方の側辺部と他方の側辺部とを重ね合わせて筒状にし、重ね合わせ部における積層シートの裏面層と表面層とを連続的にヒートシールして、この連続した筒を１５０ｍｍの長さにカットして筒状成形体を得た。
（２）次に該筒状胴部の上方に例えば高密度ポリエチレンなどを射出成形法で形成溶着して、肩部及び口部などからなる頭部を形成し、ついで頭部を構成する口部に別途例えばポリプロピレン系樹脂などを使用して射出成形法で製造したキャップをとりつけた。
（３）上記チューブ容器下端の尾部の開口部より内填物(市販の洗顔剤を使用)充填し、次いでその開口部をヒートシールして尾部を閉じた。
〔３〕「発泡層の形成」
〔２〕にて作製された内填物充填済みのラミチューブ容器を１２０度の乾燥機の中で３分間加熱し表面に発泡層を有する内填物充填済みのラミネートチューブ容器を得た。
【実施例２】
【００７１】
〔１〕「積層シートの製造」（層構成は図5の（２）参照）
（１）坪量１５０ｇ／ｍ２のカップ原紙（グレード：王子製紙製）の表面（平滑面に）ニトロセルロース系インクＫＡＭ：インクテック製にてグラビア印刷にて美麗な絵柄表示を印刷した。
（２）しかるのち片面にシリカ蒸着されたポリエチレンテレフタレートフィルム（ＰＥＴ）テックバリヤＨ（三菱樹脂製）に２液反応型ウレタン系アンカーコート剤をコート量３ｇ／ｍ２を塗布し、低密度ポリエチレンフィルムを低密度ポリエチレン（ミラソン１１Ｐ：三井化学）にて押出しラミネート法で貼り合わせた。
（３）しかる後印刷された紙（１）と（２）直鎖状低密度ポリエチレンフィルム面をＬＤＰＥ（ミラソン１１Ｐ：三井化学）２０ミクロンにて押しだしラミネート法にて貼りあわせた。紙面にはインラインでコロナ放電処理を施した。
（４）（３）の原反の紙印刷面に低密度ポリエチレン３０ミクロンを押出しコーティングした。
〔２〕「チューブ容器の製造」
（１）〔１〕にて作製した積層シートをチューブ胴部の円周幅に重ね合わせ分を足した寸法にスリットした巻取りを作製しマンドレルを利用して一方の側辺部と他方の側辺部とを重ね合わせて筒状に形成し重ねあわせ部における積層シートの裏面層と、表面層とを積層シートの内面を形成したポリエチレンフィルムと同一の材料にて作製した、厚さ５０ミクロン幅８ｍｍのシールテープを挿入した上で加熱することによって筒状成形体を得た。
（２）次に該筒状胴部の上方に例えば高密度ポリエチレンなどを射出成形法で形成溶着して、肩部及び口部などからなる頭部を形成し、ついで頭部を構成する口部に別途例えばポリプロピレン系樹脂などを使用して射出成形法で製造したキャップを取り付ける。
【００７２】
〔３〕「発泡層の形成」（層構成は図5の（３）参照）
〔２〕にて作製されたラミチューブ容器を１２０度の乾燥機の中で３分間加熱し表面に発泡層を有するラミネートチューブ容器を得た。
【実施例３】
【００７３】
〔１〕「積層シートの製造」（層構成は図5の（３）参照）
（１）坪量１５０ｇ／ｍ２のカップ原紙（グレード：王子製紙製）の表面（平滑面に）（５）で紙印刷面にコーティングする低密度ポリエチレンより高融点である樹脂が硝化綿よりなるグラビアインキにてグラビア印刷にて美麗な絵柄表示を印刷した。
（２）しかるのち片面にシリカ蒸着されたポリエチレンテレフタレートフィルム（ＰＥＴ）テックバリヤＨ（三菱樹脂製）に２液反応型ウレタン系アンカーコート剤をコート量３ｇ／ｍ２を塗布し、アルミ箔９ミクロン（東洋アルミ製）を酸変性ポリエチレン（ＥＭＡＡ）（ニュクレル：三井デュポン・ポリケミカル）にて押出しラミネート法で貼り合わせた。
（３）（２）のアルミ面に２液反応型ウレタン系アンカーコート剤をコート量３ｇ／ｍ２を塗布し、酸変性ポリエチレン（ＥＭＡＡ）（ニュクレル：三井デュポン・ポリケミカル）２５ミクロンを押出しコーティングし、コロナ放電処理を行った。
（４）（３）のＥＭＡＡ面に２液反応型ウレタン系アンカーコート剤をコート量３ｇ／ｍ２を塗布し、低密度ポリエチレン（ミラソン１１Ｐ：三井化学）２０ミクロンを押出しコーティングを行った。
（５）（４）の原反の紙印刷面に低密度ポリエチレン３０ミクロンを押出しコーティングした。
【００７４】
〔２〕「チューブ容器の製造」
（１）〔１〕にて作製した積層シートをチューブ胴部の幅にカットしし重ね合わせ時に内側となる側辺部にスカイブヘミングを形成しマンドレルを利用して一方の側辺部と他方の側辺部とを重ね合わせて筒状に形成し重ねあわせ部における積層シートの裏面層と、表面層とを高周波溶着することによって筒状成形体を得た。
（２）次に該筒状胴部の上方に例えば高密度ポリエチレンなどを射出成形法で形成溶着して、肩部及び口部などからなる頭部を形成し、ついで頭部を構成する口部に別途例えばポリプロピレン系樹脂などを使用して射出成形法で製造したキャップを取り付ける。
【００７５】
〔３〕「発泡層の形成」
〔２〕にて作製されたラミチューブ容器を１２０度の乾燥機の中で３分間加熱し表面に  発泡層を有するラミネートチューブ容器を得た。この際、非印刷部は発泡し、印刷部は  発泡しない意匠性の優れたラミネートチューブ容器となった。
【産業上の利用可能性】
【００７６】
本発明は主としてペースト状物を内填させる押出しチューブ容器に関するものであり、内填物について特段の制約は無く、表面が発泡層の柔らかな風合いを有し、意匠性に優れ、店頭においても目立つことから販売促進効果が期待される。
【００７７】
更に既存の装置で容易に作製が可能であり、通常のチューブ容器と比較しても保存性能は変わらず、低コストで作製可能である点でも産業上の利用において有利に働くであろう。
【図面の簡単な説明】
【００７８】
【図１】本発明のラミネートチューブ容器の外観図である。
【図２】ラミネートチューブ容器の容器胴部背張り部（シールテープ使用時）の接合状態の１例を示す模型的断面である。
【図３】ラミネートチューブ容器の容器胴部背張り部（スカイブヘミング使用時）の接合状態の１例を示す模型的断面である。
【図４】本発明でのラミネートチューブ容器の胴材用積層シートの層構成を示す模型的断面である。
【図５】本実施例でのラミネートチューブ容器の胴材用積層シートの層構成を示す模型的断面である。
【符号の説明】
【００７９】
１    ラミネートチューブ容器胴部
２    ラミネートチューブ表面（発泡層）
３    ラミネートチューブ容器胴部背張り部
４    ラミネートチューブ容器エンドシール部
５    ラミネートチューブ容器の口頸部
６    押出しラミネートチューブ容器の肩部
７    口頸部４と肩部５とからなる熱可塑性合成樹脂製の頭部
１０  ラミネートチューブ容器胴部用積層シート
１１  ラミネートチューブ容器胴部用積層シート側辺部
１２  ラミネートチューブ容器胴部用積層シート側辺部
１３  ラミネートチューブ容器胴部用積層シート表面
１４  ラミネートチューブ容器胴部用積層シート裏面
１５  表面の熱可塑性樹脂層（発泡層）
１６  紙層（発泡層）
１７  中間層
１８  裏面の熱可塑性樹脂層
２０  シールテープ
【図１】
2006021816.tif 000003
【図２】
2006021816.tif 000004
【図３】
2006021816.tif 000005
【図４】
2006021816.tif 000006
【図５】
2006021816.tif 000007